ПРИГОДНЫЙ ДЛЯ СВАРКИ, ЖАРОПРОЧНЫЙ, СТОЙКИЙ К ОКИСЛЕНИЮ СПЛАВ

1. Пригодный для сварки, жаропрочный, стойкий к окислению сплав, состоящий из следующих компонентов, мас.%: 25-32 железа, 18-25 хрома, 3,0-4,5 алюминия, 0,2-0,6  титана, 0,2-0,4 кремния, 0,2-0,5 марганца, до 2,0 кобальта, до 0,5 молибдена, до 0,5 вольфрама, до 0,01 магния, до 0,25 углерода, до 0,025 циркония, до 0,01 иттрия, до 0,01 церия, до 0,01 лантана, никель и примеси остальное; причем, содержание Al+Ti составляет от 3,4 до 4,2, а хром и алюминий присутствуют в таких количествах, чтобы отношение Cr/Al составляло 4,5-8.
2. Сплав по п.1, отличающийся тем, что он состоит из: 26,8-31,8% железа, 18,9-24,3% хрома, 3,1-3,9% алюминия, 0,3-0,4% титана, 0,25-0,35% кремния, до 0,4% марганца, до 0,005% каждого из иттрия, церия и лантана, до 0,06% углерода, менее 0,004% бора, менее 0,01% циркония, никель и примеси остальное.
3. Сплав по п.1, отличающийся тем, что содержание Al+Ti составляет 3,8-4,2%.
4. Сплав по п.1, отличающийся тем, что содержание Al+Ti составляет 3,9-4,1%.
5. Сплав по п.1, отличающийся тем, что отношение Cr/Al составляет 5,0-7,0.
6. Сплав по п.1, отличающийся тем, что отношение Cr/Al составляет 5,2-7,0.
7. Сплав по п.1, отличающийся тем, что ниобий присутствует в качестве примеси в количестве, не превышающем 0,15%.
8. Пригодный для сварки, жаропрочный, стойкий к окислению сплав, включающий следующие компоненты, мас.%: 27,5 железа, 20 хрома, 3,75 алюминия, 0,25 титана, 0,05 углерода, 0,3 кремния, 0,25 марганца, никель и примеси остальное.